(57)【要約】本発明は、殺菌コーティングを有する物品（特に、容器）に関し、該物品の少なくとも一部は、銀コロイドを含有する有機的に修飾された無機マトリックスでコーティングされている。該コーティングは、ａ）少なくとも１つの非加水分解性置換基からなる少なくとも１つの加水分解性シランに基づく加水分解物または縮合物とｂ）銀化合物とを含むコーティング組成物を該物品の表面へ適用すること、続いて熱および／または輻射処理により該銀コロイド含有コーティングを形成させることによって得られ得る。本発明のコーティングされた物品は、特に、消毒、保存、コスメティック、製薬、または医療目的に好適である。適用の好ましい領域は、製薬または医療物品（特に、医薬用容器）、または人体と接触しそして滅菌を必要とする物品もしくは部品である。【特許請求の範囲】
【請求項１】
殺菌コーティング物品（特に、容器）であって、該物品の少なくとも一部の上に、銀コロイドを含む有機的に修飾された無機マトリックスを含むコーティングが存在し、該コーティングが、ａ）少なくとも１つの非加水分解性置換基を有する少なくとも１つの加水分解性シランに基づく加水分解物または縮合物とｂ）銀化合物とを含むコーティング組成物の該物品表面への適用、ならびに熱および／または輻射線での処理により、該銀コロイドコーティングを形成させることによって得られ得ることを特徴とする、殺菌コーティング物品。
【請求項２】
前記物品の少なくともコーティングされる部分が、プラスチック表面を有するか、またはプラスチックから構成されていることを特徴とする、請求項１に記載の殺菌コーティング物品。
【請求項３】
前記銀化合物が、銀錯体化合物、特に銀ジアミン錯体化合物であることを特徴とする、請求項１または２に記載の殺菌コーティング物品。
【請求項４】
前記銀化合物が、２−アミノエチル−３−アミノプロピルトリメトキシシラン、２−アミノエチル−３−アミノプロピルトリエトキシシラン、アミノヘキシル−３−アミノプロピル−トリエトキシシランまたはアミノヘキシル−３−アミノプロピル−トリメトキシシランとの銀錯体化合物であることを特徴とする、請求項３に記載の殺菌コーティング物品。
【請求項５】
前記コーティング組成物が、一般式（Ｉ）：
ＲａＳｉＸ（４−ａ）　　　（Ｉ）
［ここで、基Ｒは、同一であるかまたは異なり、そして非加水分解性基を示し、基Ｘは、同一であるかまたは異なり、そして加水分解性基またはヒドロキシル基を意味し、そしてａは値１、２または３を有する］
の１以上のシランに基づく加水分解物または縮合物であることを特徴とする、請求項１〜４の１項に記載の殺菌コーティング物品。
【請求項６】
前記コーティング組成物が、
ａ）少なくとも１つの非加水分解性置換基上に１以上のエポキシド基を有する少なくとも１つの加水分解性シラン、
ｂ）少なくとも１つの非加水分解性置換基上に１以上のアミノ基を有する少なくとも１つの加水分解性シラン、および
ｃ）少なくとも１つの非加水分解性置換基上に１以上の酸無水物基を有する少なくとも１つの加水分解性シラン、
に基づく加水分解物または縮合物を含むことを特徴とする、請求項１〜５の１項に記載の殺菌コーティング物品。
【請求項７】
有機的に修飾された無機マトリックスを含む銀コロイドコーティングを有する殺菌コーティング物品の製造方法であって、ここで、ａ）少なくとも１つの非加水分解性置換基を有する少なくとも１つの加水分解性シランに基づく加水分解物または縮合物とｂ）銀化合物とを含むコーティング組成物を該物品表面の少なくとも一部へ適用し、そして熱および／または輻射線で処理して該銀コロイドコーティングを形成させる、方法。
【請求項８】
前記処理が、２００℃未満、特に１３０℃以下の温度で行われることを特徴とする、請求項７に記載の方法。
【請求項９】
前記銀コロイドが、ＵＶ照射および／または５０〜１００℃の温度での熱処理によって得られることを特徴とする、請求項７または８に記載の方法。
【請求項１０】
消毒、保存、コスメティック、製薬または医療目的のための、請求項１〜６の１項に記載の殺菌コーティング物品の使用。
【請求項１１】
固体または液体、特に製剤の貯蔵のための、請求項１０に記載の殺菌コーティング物品の使用。
【発明の詳細な説明】
【０００１】
本発明は、そのコーティングが銀コロイドを含む有機的に修飾された無機マトリックスを含む、殺菌コーティング物品（ｍｉｃｒｏｂｉｃｉｄａｌｌｙ ｃｏａｔｅｄ ａｒｔｉｃｌｅｓ）（特に、容器）、その製造方法、および消毒、保存、または医療目的のための使用に関する。
【０００２】
銀イオンが強力な殺菌効果を示すことは公知である。銀イオンの殺菌効果はまた、銀化合物がマトリックス（例えば、十分な自由体積を有するポリマーマトリックス）中に存在する場合に、および銀コロイドがマトリックスに結合されている場合にでさえ、明白である。銀イオンは、表面に十分な速度で拡散しなければならない。殺菌コーティングを与えるために、例えば塗料溶液中の可溶性化合物の形態、または銀コロイド溶液の形態で、銀が使用され得る。
【０００３】
可溶性銀化合物は、一般的に、特に溶液と接触すると、それらの拡散が比較的迅速でありそしてそれらの効果が比較的早急に使い尽くされるという欠点を有する。銀コロイドコーティング組成物を製造するために、銀コロイドが、コーティング組成物中へ混合され得る。しかし、これは、安定な銀コロイド溶液が必要とされるという一般的な欠点を有し、この安定性は一般的に静電安定化（ｅｌｅｃｔｒｏｓｔａｔｉｃ ｓｔａｂｉｌｉｚａｔｉｏｎ）（ｐＨ安定化）によってもたらされなければならず；換言すれば、プロトン性溶媒が必要とされ、そして所定のｐＨレベルを設定する必要があり、多くのコーティング系について銀コロイドの添加が可能でないという結果を伴う。
【０００４】
別の方法において、ガラス形成要素を含むコーティング組成物中で、銀コロイドが、コーティングプロセスの間に銀化合物からインサイチュで生成され、ガラスマトリックス中に銀コロイドを含むコーティングを与える。しかし、この方法の欠点は、形成されるコーティングが脆く、そして非常に高い温度がコロイド−含有ガラスマトリックスの形成に必要とされることである。従って、この方法は、温度感受性物品のコーティングに好適ではない。
【０００５】
本発明の主題は、銀コロイドコーティングを有する温度感受性である物品でさえ提供することであり、ここで、インサイチュで生成される銀コロイドは、比較的低温ででさえ調製され得、そしてここで、該コーティングの硬化もまた、比較的低温で生じ得る。同時に、比較的大きなコロイドが可能であるべきであり、何故ならば、このようなコロイドは非常に長期の活性を有するからである。更に、可撓性表面を有する物品においてさえ使用され得る、高弾性のコーティングが、可能であるべきである。
【０００６】
これらの要件は、驚くべきことに、本発明に従う殺菌コーティング物品（特に、容器）によって満たされ、該物品の少なくとも一部の上に、銀コロイドを含む有機的に修飾された無機マトリックスを含むコーティングが存在し、該コーティングは、ａ）少なくとも１つの非加水分解性置換基を有する少なくとも１つの加水分解性シランに基づく加水分解物または縮合物とｂ）銀化合物とを含むコーティング組成物の該物品表面への適用、ならびに熱および／または輻射線（ｒａｄｉａｔｉｏｎ）での処理により、該銀コロイドコーティングを形成させることによって得られ得る。
【０００７】
本発明は、更に、銀コロイドコーティングを含む有機的に修飾された無機マトリックスを含む殺菌コーティング物品の製造方法を提供し、ここで、ａ）少なくとも１つの非加水分解性置換基を有する少なくとも１つの加水分解性シランに基づく加水分解物または縮合物とｂ）銀化合物を含むコーティング組成物を、該物品表面の少なくとも一部へ適用し、そして熱および／または輻射線で処理して、該銀コロイドコーティングを形成させる。
【０００８】
本発明によれば、低温で銀コロイドコーティングを得ることが可能であり、その結果、それらは、温度感受性物品に好適である。該コートの高弾性は、可撓性物品のコーティングを可能にする。本発明に従ってコーティングされた物品は、強力な殺菌効果によって区別される。
【０００９】
コーティングされる物品は、任意の所望の物品を含み得る。殺菌活性のために、本発明に従ってコーティングされた物品は、特に、消毒、保存、コスメティック、製薬、および／または医療目的に好適である。製薬または医療分野における物品のため、例えば、製剤用のコーティング容器のため、または人体と接触しそして微生物が存在しないままであることが意図される物品または部品のために、本発明は特に好適である。
【００１０】
従って、好ましくは、問題の物品は、固体（例えば、軟膏様）、液体または気体状媒体の貯蔵のため、特に、液体媒体（例えば、溶液）の貯蔵（ｋｅｅｐｉｎｇ）のための物品である。容器は、例えば、ボトル、バイアル、アンプル、（密封可能な）パウチ、パッケージングフォーム（ｐａｃｋａｇｉｎｇ ｆｏｒｍｓ）、例えばブリスター（ｂｌｉｓｔｅｒｓ）、スズ製容器（ｔｉｎｓ）、スプレーボトルまたはスプレー缶およびチューブを含み得る。貯蔵のための媒体は、特に、好ましくは液体形態の（例えば、溶液のような）製剤、または医療分野で使用される他の媒体、例えば、等張生理食塩水およびコンタクトレンズの保存または洗浄媒体である。鼻用スプレー（ｎａｓａｌ ｓｐｒａｙｓ）および点眼剤のための容器が、特に好ましい。通常、容器は、他の分野においても使用され得る。
【００１１】
本発明に従ってコーティングされる更に好ましい物品は、医療分野において使用される物品または器具またはその一部、例えば、外科用器具、トレーおよびチュービング（ｔｕｂｉｎｇ）である。
【００１２】
物品の全体または部分が、コーティングされ得る。例えば、容器（例えば、医薬品バイアル（ｐｈａｒｍａｃｅｕｔｉｃａｌ ｖｉａｌｓ））の内部表面のみをコーティングし、一方外部表面はコーティングされていないままであることが好適であり得る。物品は、１以上の材料から構成され得る；例えば、物品の異なる構成要素は、異なる材料から構成され得る。
【００１３】
コーティングされる物品またはコーティングされる物品の一部（支持体）は、任意の所望の材料、例えば、金属、ガラス、セラミック、ガラスセラミック、プラスチックまたは紙製であり得る。本発明の１つの特有の利点は、高温を使用することを必要としないで、銀コロイドコーティングを得ることが可能であることであり、本発明は、特に、熱感受性（ｈｅａｔ−ｓｅｎｓｉｓｔｉｖｅ）物品に好適である。従って、プラスチックから作製された物品または物品の一部を使用することが好ましい。プラスチックの例は、ポリエチレン、ポリプロピレン、ポリアクリレート（例えば、ポリメチルメタクリレートおよびポリメチルアクリレート）、ポリビニルブチラール（ｐｏｌｙｖｉｎｙｌｂｕｔｙｒａｌ）、ポリカーボネート、ポリウレタン、ＡＢＳコポリマーまたはポリ塩化ビニルであり、特に好ましいのは、ポリエチレンである。物品は、慣用的に、例えば、洗浄、脱脂、またはコーティングへのより十分な接着をもたらすために、前処理され得る。当然ながら、支持体のような、コーティングされる物品の一部は、最初に別々にコーティングしそして次いで組み立てて完成物品を形成させることが可能である。
【００１４】
使用されるコーティング組成物は、ａ）少なくとも１つの非加水分解性（炭素含有）置換基を有する少なくとも１つの加水分解性シランに基づく加水分解物または縮合物とｂ）銀化合物とを含む。該加水分解物または縮合物は、好ましくは、一般式（Ｉ）
ＲａＳｉＸ（４−ａ）　　　（Ｉ）
［ここで、基Ｒは、同一であるかまたは異なり、そして非加水分解性基を示し、基Ｘは、同一であるかまたは異なり、そして加水分解性基またはヒドロキシル基を意味し、そしてａは値１、２または３を有し、１の値が好ましい］
の１以上のシランの部分的加水分解または縮合によって得られる。
【００１５】
式（Ｉ）の有機シランにおいて、加水分解性基Ｘは、例えば、水素またはハロゲン（Ｆ、Ｃｌ、ＢｒまたはＩ、特にＣｌおよびＢｒ）、アルコキシ（好ましくは、Ｃ１−６アルコキシ、特にＣ１−４アルコキシ、例えば、メトキシ、エトキシ、ｎ−プロポキシ、イソプロポキシ、ｎ−ブトキシ、イソブトキシ、ｓｅｃ−ブトキシおよびｔｅｒｔ−ブトキシ）、アリールオキシ（好ましくは、Ｃ６−１０アリールオキシ、例えば、フェノキシ）、アシルオキシ（好ましくは、Ｃ１−６アシルオキシ、例えば、アセトキシまたはプロピオニルオキシ）、アルキルカルボニル（好ましくは、Ｃ２−７アルキルカルボニル、例えばアセチル）、アミノ、モノアルキルアミノ、またはジアルキルアミノである［アルキル基は、好ましくは１〜１２、特に１〜６の炭素原子を有する］。好ましい加水分解性基は、ハロゲン、アルコキシ基およびアシルオキシ基である。特に好ましい加水分解性基は、アルコキシ基、特にメトキシおよびエトキシである。
【００１６】
Ｒは、好適である場合に官能基を保有し得る、非加水分解性有機基である。Ｒの例は、アルキル（好ましくは、Ｃ１−６アルキル、例えば、メチル、エチル、ｎ−プロピル、イソプロピル、ｎ−ブチル、ｓ−ブチルおよびｔ−ブチル、ペンチル、ヘキシルまたはシクロヘキシル）、アルケニル（好ましくは、Ｃ２−６アルケニル、例えば、ビニル、１−プロペニル、２−プロペニルおよびブテニル）、アルキニル（好ましくは、Ｃ２−６アルキニル、例えば、アセチレニルおよびプロパギル）およびアリール（好ましくは、Ｃ６−１０アリール、例えば、フェニルおよびナフチル）である。
【００１７】
基Ｒの官能基の具体例は、不飽和Ｃ−Ｃ結合を含む上述の基に加えて、エポキシ、ヒドロキシ、エーテル、アミノ、モノアルキルアミノ、ジアルキルアミノ［例えば、上で定義されたＣ１−６アルキル基を有する］、アミド、カルボキシル、メルカプト、チオエーテル、ビニル、イソシアネート、アクリロイルオキシ、メタクリロイルオキシ、酸無水物、酸ハロゲン化物、シアノ、ハロゲン、アルデヒド、アルキルカルボニル、スルホン酸、およびリン酸基である。これらの官能基は、アルキレン、アルケニレン、またはアリーレン架橋基を介して、ケイ素原子へ結合されており、これは、酸素または硫黄原子によってあるいは−ＮＨ−基によって中断されていてもよい。これらの架橋基は、例えば、上記のアルキル、アルケニルまたはアリール基から誘導される。基Ｒは、好ましくは１〜１８、特に１〜８の炭素原子を含む。上述の基ＲおよびＸは、好適である場合、ハロゲンまたはアルコキシのような１以上の慣用的な置換基を有してもよい。
【００１８】
少なくとも１つの非加水分解性置換基を有する使用される加水分解性シランの少なくとも１つは、好ましくは、非加水分解性置換基上に上述の官能基の１つを含む。この官能基によって、次いで、例えばシラン上の官能基が、互いと［この場合、異なるまたは同一の官能基が、互いに反応し得る］あるいは下記の記載の有機化合物（これは、同様に、コーティング組成物中に存在し得る）上の官能基と反応することによって、有機架橋が生じることが可能となる。
【００１９】
好ましい官能基は、エポキシド、酸無水物およびアミノ基であり、特に好ましいのは、少なくとも１つの非加水分解性置換基上に１以上のエポキシド基を有する少なくとも１つの加水分解性シランと、少なくとも１つの非加水分解性置換基上に１以上のアミノ基を有する少なくとも１つの加水分解性シランとの組み合わせである。特に好ましい組み合わせは、エポキシシランおよびアミノシランに加えて、少なくとも１つの非加水分解性置換基上に１以上の酸無水物基を有する少なくとも１つの加水分解性シランを更に含むものである。
【００２０】
上記一般式（Ｉ）の好ましいエポキシシランにおいて、ａは１の値を有し、Ｘは、好ましくはＣ１−４アルコキシ、特に好ましくはメトキシおよびエトキシであり、そしてＲは、少なくとも１つのエポキシド基を有する非加水分解性基、例えば、少なくとも１つのエポキシド基を有する、脂肪族、脂環式または芳香族基、特にアルキレン、例えばＣ１−Ｃ６アルキレン（例えば、メチレン、エチレン、プロピレン、およびブチレン）である。基Ｒは、好ましくは、グリシジルオキシ−（Ｃ１−６）−アルキレン基である。具体例は、β−グリシジルオキシエチル、γ−グリシジルオキシプロピル、δ−グリシジルオキシブチル、ε−グリシジルオキシペンチル、ω−グリシジルオキシヘキシル、および２−（３，４−エポキシシクロ−ヘキシル）エチルである。特に好んで使用されるエポキシシランは、γ−グリシジルオキシプロピルトリメトキシシラン（ＧＰＴＳ）およびγ−グリシジルオキシプロピルトリエトキシシラン（ＧＰＴＥＳ）である。
【００２１】
好ましいアミノシランは、ａが１の値を有し、Ｘが好ましくはＣ１−４アルコキシ、特に好ましくはメトキシおよびエトキシであり、そしてＲが、少なくとも１つのアミノ基を有する非加水分解性基、例えば、少なくとも１つの第１級、第２級または第３級アミノ基を有する、脂肪族、脂環式または芳香族基、特にアルキレン、例えばＣ１−Ｃ６アルキレン（例えば、メチレン、エチレン、プロピレン、およびブチレン）である、上記一般式（Ｉ）のものである。例えば、Ｒは、Ｒ１２Ｎ−（アルキレン−ＮＲ１）ｘ−アルキレン基であり、ここで、ｘは０〜５であり、アルキレン基は同一であっても異なっていてもよく、そして特に上述のものであり得、そしてＲ１は、各出現で同一であるかまたは異なり、そして水素または必要に応じて置換されているアルキル基、例えば上記一般式（Ｉ）において特定されるものである。Ｒ１はまた、ヘテロ環式環の形成を伴う、２価の基、例えばアルキレンであってもよい。好適である場合、更なる非加水分解性基（例えば、アルキル）が存在することもまた可能である（ａ＝２）。このようなシランの具体例は、３−アミノプロピルトリメトキシシラン（ＡＰＴＳ）、３−アミノプロピルトリエトキシシラン、Ｎ−（２−アミノエチル）−３−アミノプロピルトリメトキシシラン、Ｎ−［Ｎ’−（２’−アミノエチル）−２−アミノエチル］−３−アミノプロピルトリメトキシシラン、Ｎ−［３−（トリ−エトキシシリル）プロピル］−４，５−ジヒドロイミダゾール、および［Ｎ−（２−アミノエチル）−３−アミノプロピル］メチルジエトキシシランである。３−アミノプロピルトリメトキシシラン（ＡＰＴＳ）が特に好ましい。
【００２２】
好ましい無水物シラン（ａｎｈｙｄｒｉｄｏｓｉｌａｎｅｓ）は、ａは１の値を有し、Ｘは、好ましくはＣ１−４アルコキシ、特に好ましくはメトキシおよびエトキシであり、そしてＲは、少なくとも１つの無水物基を有する非加水分解性基、例えば、無水物基を有する、脂肪族、脂環式または芳香族基、特にアルキレン、例えばＣ１−Ｃ６アルキレン、特にＣ１−４アルキレン（例えば、メチレン、エチレン、プロピレン、およびブチレン）である。エポキシド基と同様にアミノ基と縮合し得る、無水物基は、例えば、カルボン酸無水物（例えば、無水コハク酸、無水マレイン酸または無水フタル酸）から誘導される基を含み得、これは、上述の基、特にＣ１−Ｃ４アルキレンの１つを介して、ケイ素原子へ結合されている。例は、［３−（トリエトキシシリル）プロピル］コハク酸無水物　（ジヒドロ−３−［３−（トリエトキシシリル）プロピル］−２，５−フランジオン、ＧＦ２０）、および［３−（トリメトキシシリル）プロピル］コハク酸無水物である。
【００２３】
好適である場合、フッ素で置換された有機基を少なくとも一部に含有する加水分解性シランまたはそのプレ縮合物（ｐｒｅｃｏｎｄｅｎｓａｔｅｓ）を使用することがまた可能である。この目的のために、例えば、少なくとも１つの非加水分解性基Ｒ［これは、例えば、好ましくは少なくとも２つの原子によってＳｉから隔離された炭素原子に結合された平均２〜３０のフッ素原子を有する］を有する一般式（Ｉ）の加水分解性ケイ素化合物を使用することが可能である。この文脈で使用され得る加水分解性基としては、例えば、式（Ｉ）においてＸについて示されるものが挙げられる。フルオロシランの具体例は、Ｃ２Ｆ５−ＣＨ２ＣＨ２−ＳｉＺ３、ｎ−Ｃ６Ｆ１３−ＣＨ２ＣＨ２−ＳｉＺ３、ｎ−Ｃ８Ｆ１７−ＣＨ２ＣＨ２−ＳｉＺ３、ｎ−Ｃ１０Ｆ２１−ＣＨ２ＣＨ２−ＳｉＺ３［ここで、Ｚ＝ＯＣＨ３、ＯＣ２Ｈ５またはＣｌ］、ｉｓｏ−Ｃ３Ｆ７Ｏ−ＣＨ２ＣＨ２ＣＨ２−ＳｉＣｌ２（ＣＨ３）、ｎ−Ｃ６Ｆ１３−ＣＨ２ＣＨ２−ＳｉＣｌ２（ＣＨ３）およびｎ−Ｃ６Ｆ１３−ＣＨ２ＣＨ２−ＳｉＣｌ（ＣＨ３）２である。この種のフッ化シランの使用は、疎水性および疎油性（ｏｌｅｏｐｈｏｂｉｃ）特性が更に問題のコーティングへ与えられる結果となる。この種のシランは、ＤＥ　４１１８１８４に詳細に記載される。フッ化シランのフラクションは、好ましくは、使用される全体の有機的に修飾された無機重縮合物に基づいて０．５〜２重量％以下である。
【００２４】
加水分解物または縮合物のために使用される、少なくとも１つの非加水分解性置換基を有する加水分解性シランの中でも、好ましくは少なくとも４０ｍｏｌ％、より好ましくは少なくとも７０ｍｏｌ％、特に好ましくは少なくとも９０ｍｏｌ％は、少なくとも１つの非加水分解性置換基において少なくとも１つの官能基を有する。１つの好ましい実施形態において、使用される少なくとも１つの非加水分解性置換基を有する加水分解性シランの全てが、少なくとも１つの非加水分解性置換基において少なくとも１つの官能基を有する。エポキシシラン、アミノシランおよび無水物シラン（ａｎｈｙｄｒｉｄｏｓｉｌａｎｅ）の組み合わされた使用の場合、エポキシシラン／アミノシラン／無水物シラン比は、官能基に基づいて、好ましくは０．５〜１．５／１〜３／１〜３である。
【００２５】
加水分解物または縮合物の調製のために、好適である場合、マトリックス形成物（ｍａｔｒｉｘ ｆｏｒｍｅｒｓ）として元素Ｍの更なる加水分解性化合物を使用することが可能である。これらは、特に、元素周期表の主族ＩＩＩ〜Ｖおよび／または遷移族ＩＩ〜ＩＶからの少なくとも１つの元素Ｍの化合物である。それらは、好ましくは、Ｓｉ、Ａｌ、Ｂ、Ｓｎ、Ｔｉ、Ｚｒ、ＶまたはＺｎの加水分解性化合物、特にＳｉ、Ａｌ、ＴｉまたはＺｒのもの、あるいはこれらの元素の２またはそれ以上の混合物である。当然ながら、他の加水分解性化合物、特に、周期表の主族ＩおよびＩＩから（例えば、Ｎａ、Ｋ、ＣａおよびＭｇ）および周期表の遷移族Ｖ〜ＶＩＩＩから（例えば、Ｍｎ、Ｃｒ、ＦｅおよびＮｉ）の元素のものがまた使用され得ることに注意されるべきである。ランタニドの加水分解性化合物もまた使用され得る。非加水分解性基を有さないこれらの加水分解性マトリックス形成化合物（ｈｙｄｒｏｌｙｓａｂｌｅ ｍａｔｒｉｘ−ｆｏｒｍｉｎｇ ｃｏｍｐｏｕｎｄｓ）は、特に、一般式ＭＸｂ（式（ＩＩ））［ここでＭは上記に定義される通りであり、Ｘは式（Ｉ）について上記に定義される通りであり、そしてｂは元素Ｍの原子価に対応する］（例えば、ＳｉＸ４、ＡｌＸ３）を有する。該化合物はまた、プレ加水分解物（ｐｒｅｈｙｄｒｏｌｙｓａｔｅｓ）またはプレ縮合物（ｐｒｅｃｏｎｄｅｎｓａｔｅｓ）の形態で使用され得る。
【００２６】
しかし、好ましくは、後者の化合物は、使用される加水分解性モノマー化合物の総量の、２０ｍｏｌ％以下、特に１０ｍｏｌ％以下を占める。特に好ましくは、使用される全加水分解性モノマー化合物の、４ｍｏｌ％以下、または０ｍｏｌ％は、非加水分解性置換基を有さない。
【００２７】
コーティング組成物は、更に、少なくとも１つの銀化合物を含む。これは、水または有機溶媒に可溶の銀化合物（例えば、ＡｇＮＯ３）を含み得るが、好ましくは、銀イオンが、錯体化合物の形態で使用される。錯化剤（ｃｏｍｐｌｅｘｉｎｇ ａｇｅｎｔｓ）は、特に、キレート剤、即ち二座または多座配位子、例えば、二座から六座の錯化剤である。従って、溶媒−可溶性（ｓｏｌｖｅｎｔ−ｓｏｌｕｂｌｅ）銀化合物は、特に、銀イオンと錯化剤（特に、キレート剤）との錯体である。この種の銀錯体化合物は、例えば、溶媒へ銀化合物および錯化剤を添加することによって形成され、そして形成された銀錯体は、次いで、コーティング組成物のためにこの溶液形態で使用される。
【００２８】
銀（Ｉ）イオンおよび／または銀錯体化合物は、還元条件下で反応して金属コロイドを与え得る。銀（Ｉ）イオンと共に銀錯体化合物を形成する錯化剤の例は、ハロゲン化物イオン、例えば、ヨージド、ブロミド、および特にクロリド（または、対応のハロゲン化水素酸）、チオ化合物、チオシアノ化合物、糖（例えば、ペントースおよびヘキソース（例えば、グルコース））、β−ジカルボニル化合物（例えば、ジケトン（例えば、アセチルアセトネート）、ケトエステル（例えば、アセトアセテートおよびアリルアセトアセテート））、エーテルアルコール、カルボン酸、カルボキシレート（例えば、アセテート、シトレートまたはグリコレート）、ベタイン類、ジオール類、ポリオール類（ポリアルキレングリコールのようなポリマー性ポリオールを含む）、クラウンエーテル類、リン化合物、メルカプト化合物（例えば、３−メルカプトプロピルトリメトキシシラン、および３−メルカプトプロピルトリエトキシシラン）、ならびにアミノ化合物である。特に好ましい使用される錯化剤は、メルカプト化合物（例えば、メルカプトシラン）、アミノ化合物（例えば、アミノシラン、モノ−、ジ−、トリ−およびテトラアミンおよびより高次のポリアミン）である。有機アミンの例は、トリエチレンテトラミン、ジエチレンテトラミン、ジエチレントリアミンおよびエチレンジアミンである。アミノシランの例は、３−アミノプロピルトリエトキシシラン、３−アミノプロピルトリメトキシシラン、および特に、２−アミノエチル−３−アミノプロピルトリメトキシシラン（ＤＩＡＭＯ）、２−アミノエチル−３−アミノプロピルトリエトキシシラン、アミノヘキシル−３−アミノプロピルトリメトキシシランおよびアミノヘキシル−３−アミノ−プロピルトリエトキシシランである。銀ジアミン錯体化合物を使用することが好ましく、キレート錯体を形成し得る少なくとも２つのアミノ基を含む錯化剤によって保有されていることが特に好適である。アミノ錯化剤の中でも、アミノシランが特に好ましい。
【００２９】
錯化剤は、有利には、それが形成するにつれてマトリックスへ、特に、初めに、それが形成するにつれてＡｇ０への弱い配位結合の形態で、そして次いで好ましくは、形成される銀コロイドの表面修飾［これは、マトリックス中における銀コロイドの安定化へと導き得る］の形態で組み込まれる。錯化剤によってもたらされる表面修飾は、マトリックスと表面修飾化銀コロイドとの間に増強された適合性を生じさせる。錯化剤はまた、好ましくは、銀コロイドとマトリックスとの適合性を更に促進する、官能基または非官能基を含む。これらは、例えば、極性基（例えば、ヒドロキシル、アミノまたはカルボキシル基）［これは、親水性マトリックスまたは対応の結合剤との適合性を促進させる］、あるいは、無極性基（例えば、アルキル基またはアリール基）［これは、疎水性マトリックスまたは対応の結合剤との適合性を促進させる］であり得る。
【００３０】
錯化は、銀イオンの部分的安定化（ｐａｒｔｉａｌ ｓｔａｂｉｌｉｚａｔｉｏｎ）が伴うと予想され、その結果、自然または日光−誘発化還元が生じない。驚くべきことに、例えば、存在する有機化合物の酸化を伴う熱処理またはＵＶ照射によって達成される、Ａｇへの還元に引き続いて、Ａｇ０は、周囲の錯化剤に関わらず、高度に流動性であり、そして従って、例えば数千の原子によって作製される、コロイドが形成することが可能となる。
【００３１】
錯化剤が使用される場合、Ａｇと存在する錯化基との比は、好ましくは、１：０．１〜１：５００、特に１：１〜１：２００である。二座錯化剤は、例えば、２つの錯化基を有する。錯化剤はまた、銀イオンについての還元剤として、少なくとも一部、機能し得る。更に好適な還元剤は、下記の溶媒（例えば、アルコールまたはケトン）、加水分解および縮合の間に形成される副生成物（例えば、アルコール）、使用される加水分解性化合物、あるいはこれらの組み合わせであり得る。
【００３２】
好適である場合、コーティング組成物はまた、ナノスケール無機粒状固体（ｎａｎｏｓｃａｌｅ ｉｎｏｒｇａｎｉｃ ｐａｒｔｉｃｕｌａｔｅ ｓｏｌｉｄｓ）を含み得る。これは、コーティングに、改善された機械強度（耐引っ掻き性（ｓｃｒａｔｃｈ ｒｅｓｉｓｔａｎｃｅ）、硬度）を与える。このような固体は、一般的に、１〜３００ｎｍまたは１〜１００ｎｍ、好ましくは２〜５０ｎｍ、および特に好ましくは５〜２０ｎｍの範囲の粒度を有する。この材料は、粉末形態で使用され得るが、好ましくは、安定化ゾル（ｓｔａｂｉｌｉｚｅｄ ｓｏｌ）（特に酸性的にまたはアルカリ性的に安定化されたゾル）の形態で使用される。ナノスケール無機粒状固体は、任意の所望の無機材料から構成され得るが、特に、例えば、（水和されていないまたは水和されている）酸化物（例えば、ＺｎＯ、ＣｄＯ、ＳｉＯ２、ＴｉＯ２、ＺｒＯ２、ＣｅＯ２、ＳｎＯ２、Ａｌ２Ｏ３、Ｉｎ２Ｏ３、Ｌａ２Ｏ３、Ｆｅ２Ｏ３、Ｃｕ２Ｏ、Ｔａ２Ｏ５、Ｎｂ２Ｏ５、Ｖ２Ｏ５、ＭｏＯ３またはＷＯ３）、カルコゲニド、窒化物、リン化物、ホスフェート、シリケート、ジルコネート、アルミネートまたは炭化物のような、金属または金属化合物から構成される。ナノスケール無機粒状固体は、好ましくは、Ｓｉ、Ａｌ、Ｂ、Ｚｎ、Ｃｄ、Ｔｉ、Ｚｒ、Ｃｅ、Ｓｎ、Ｉｎ、Ｌａ、Ｆｅ、Ｃｕ、Ｔａ、Ｎｂ、Ｖ、ＭｏまたはＷの、特に好ましくはＳｉ、Ａｌ、Ｂ、ＴｉおよびＺｒの、酸化物、オキシドヒドレート（ｏｘｉｄｈｙｄｒａｔ）、窒化物または炭化物を含む。酸化物またはオキシドヒドレート（ｏｘｉｄｈｙｄｒａｔ）を使用することが、特に好ましい。好ましいナノスケール無機粒状固体は、ＳｉＯ２、Ａｌ２Ｏ３、ＩＴＯ、ＡＴＯ、ＡｌＯＯＨ、ＺｒＯ２およびＴｉＯ２である。ナノスケールＳｉＯ２粒子の例は、市販のシリカ製品、例えば、シリカゾル、例えばＬｅｖａｓｉｌｓ（登録商標）、Ｂａｙｅｒ　ＡＧ製のシリカゾル、または発熱シリカ（ｐｙｒｏｇｅｎｉｃ ｓｉｌｉｃａｓ）、例えばＤｅｇｕｓｓａ製のＡｅｒｏｓｉｌ製品である。
【００３３】
ナノスケール無機粒状固体は、有機表面基で修飾され得る。ナノスケール粒状固体の表面修飾は、技術水準において公知の方法であり、そして例えばＷＯ　９３／２１１２７（ＤＥ　４２１２６３３）およびＷＯ　９８／５１７４７（ＤＥ　１９７４６８８５）に記載されている。
【００３４】
コーティング組成物は、意図される目的および所望の特性に従って、当該分野において通常添加される更なる添加剤を含み得る。具体例は、有機化合物、架橋剤、溶媒、有機および無機着色顔料、色素、ＵＶ吸収剤、潤滑剤、レベリング剤（ｌｅｖｅｌｌｉｎｇ ａｇｅｎｔｓ）、湿潤剤（ｗｅｔｔｉｎｇ ａｇｅｎｔｓ）、接着促進剤（ａｄｈｅｓｉｏｎ ｐｒｏｍｏｔｅｒｓ）および開始剤である。開始剤は、熱的または光化学的に誘発される架橋のために役立ち得る。
【００３５】
好適である場合、有機化合物または架橋剤をコーティング組成物に添加することが可能である。これらは、特に、有機架橋の形成を伴って、使用される加水分解性シランの官能基と反応し得る、少なくとも２つの官能基を含む、有機モノマー、オリゴマーまたはポリマーであり得る。関連する化合物の例としては、脂肪族、脂環式および芳香族化合物が挙げられる。好ましいのは、少なくとも２つのエポキシド基または少なくとも２つのアミノ基を有する有機化合物を使用することである。有機化合物の使用は、例えば、価格的理由から有利であり得る。有機化合物は、特に、３０重量％以下の量で使用される。
【００３６】
使用され得る有機エポキシド化合物は、例えばエチレングリコール、１，４−ブタンジオール、プロピレングリコール、１，６−ヘキサンジオール、シクロヘキサンジメタノール、ペンタエリスリトール、ビスフェノールＡ、ビスフェノールＦまたはグリセロールに基づく、例えば脂肪族、脂環式または芳香族エステルまたはエーテルあるいはそれらの混合物から誘導され得る。少なくとも２つのエポキシド基を有する有機化合物の具体例は、３，４−エポキシシクロヘキシルメチル　３，４−エポキシシクロヘキサンカルボキシレート、ビス（３，４−エポキシシクロヘキシル）アジペート、１，４−ブタンジオールジグリシジルエーテル、シクロヘキサンジメタノールジグリシジルエーテル、グリセロールトリグリシジルエーテル、ネオペンチルグリコールジグリシジルエーテル、ペンタエリスリトールポリグリシジルエーテル、２−エチルヘキシルグリシジルエーテル、１，６−ヘキサンジオールジグリシジルエーテル、プロピレングリコールジグリシジルエーテル、ポリプロピレングリコールジグリシジルエーテル、ビスフェノールＡジグリシジルエーテル、ビスフェノールＦジグリシジルエーテル、ビスフェノールＡに基づくエポキシ樹脂、ビスフェノールＦに基づくエポキシ樹脂、およびビスフェノールＡ／Ｆに基づくエポキシ樹脂である。少なくとも２つのアミノ基を有する有機化合物の具体例は、１，３−ジアミノペンタン、１，５−ジアミノ−２−メチルペンタン、１，４−ジアミノシクロヘキサン、１，６−ジアミノヘキサン、ジエチレンジアミン、トリエチレンテトラミン、またはイソホロンジアミン（ｉｓｏｐｈｏｒｏｎｅｄｉａｍｉｎｅ）である。当然ながら、異なる官能基を保有する有機化合物を使用することもまた可能である。
【００３７】
好適な溶媒の例は、アルコール、好ましくは低級脂肪族アルコール（例えばメタノール、エタノール、１−プロパノール、イソプロパノールおよび１−ブタノール）、ケトン類、好ましくは低級ジアルキルケトン（例えば、アセトンおよびメチルイソブチルケトン）、エーテル類、好ましくは低級ジアルキルエーテル（例えば、ジエチルエーテル、ジブチルエーテルおよびＴＨＦ）、イソプロポキシエタノール、芳香族炭化水素類（例えば、トルエンおよびキシレン）、エステル類（例えば、酢酸エチル）、ブトキシエタノール、塩素化炭化水素類（例えば、クロロホルム）、スルホキシド類、スルホン類、アミド類（例えば、ジメチルホルミアミドおよびジメチルアセトアミド）、ならびにその混合物である。原則として、特に加水分解性シランの加水分解がアルコール（例えば、上述のもの）の形成に至る場合、溶媒を使用することは必ずしも必要ない。しかし、その場合でさえ、当然ながら溶媒を使用することが可能である。
【００３８】
溶媒の選択について、コーティング組成物中に存在する銀化合物または銀錯体化合物が溶媒に好ましくは可溶性であることが確実とされるべきである。この理由のために、しばしば、溶媒として、水または別の極性溶媒（例えば、Ｃ１−Ｃ４アルコール、例えばメタノール、エタノール、ｎ−プロパノール、イソプロパノール、イソブタノールまたはｎ−ブタノール、あるいはアセトン）を含む溶媒または溶媒混合物を使用することが、有利である。銀錯体化合物を、まず溶媒中で形成させ、そして溶液としてコーティング組成物（これはまた、別の溶媒を含み得る）へ添加してもよい。
【００３９】
加水分解性化合物は、特にゾル−ゲル法によって加水分解または（プレ）縮合される。ゾル−ゲル法は、当業者によく知られた方法である。加水分解または縮合は、溶媒の非存在下または、好ましくは、水性もしくは水性／有機反応媒体中のいずれかで、好適である場合には酸性または塩基性縮合触媒（例えば、ＨＣｌ、ＨＮＯ３またはＮＨ３）の存在下で、行われる。加水分解性化合物（プレ縮合物）の部分加水分解または（重）縮合が、得られる。縮合の程度は、粘度と同様に、例えば溶媒によって好適に調節され得る。この様式で得られる液体ゾルは、コーティング組成物を調製するために使用される。例えば錯体化合物の形態の、銀化合物、および他の成分が、次いで添加され得る。当然ながら、銀化合物、錯化剤、および他の成分はまた、加水分解または縮合の前に、任意の順序で、添加され得る。
【００４０】
コーティング組成物は、任意の慣用的様式で、物品の表面に適用され得る。一般的な湿潤化学コーティング方法（ｗｅｔ−ｃｈｅｍｉｃａｌ ｃｏａｔｉｎｇ ｍｅｔｈｏｄｓ）のいずれもが使用され得る。例は、遠心コーティング（ｃｅｎｔｒｉｆｕｇａｌ ｃｏａｔｉｎｇ）、（エレクトロ−）ディップコーティング（（ｅｌｅｃｔｒｏ−）ｄｉｐ ｃｏａｔｉｎｇ）、ナイフコーティング（ｋｎｉｆｅ ｃｏａｔｉｎｇ）、噴霧、スカーティング（ｓｑｕｉｒｔｉｎｇ）、スピニング（ｓｐｉｎｎｉｎｇ）、ドローイング（ｄｒａｗｉｎｇ）、スピンコーティング、流し込み（ｐｏｕｒｉｎｇ）、ローリング、ブラシッシング、フローコーティング、フィルムキャスティング、ブレードキャスティング、スロットコーティング（ｓｌｏｔｃｏａｔｉｎｇ）、メニスカスコーティング（ｍｅｎｉｓｃｕｓ ｃｏａｔｉｎｇ）、カーテンコーティング（ｃｕｒｔａｉｎ ｃｏａｔｉｎｇ）、ローラー塗布（ｒｏｌｌｅｒ ａｐｐｌｉｃａｔｉｏｎ）または慣用的な印刷方法（例えば、スクリーン印刷またはフレキソ印刷）である。適用されるコーティング組成物の量は、所望のコーティング厚みを与えるように、選択される。例えば１〜１５μｍそして好ましくは２〜５μｍの範囲の乾燥コート厚みを与えるように、作業は行われる。本発明の場合における利点は、コート厚みは非常に可変的に選択され得ることである。
【００４１】
物品へのコーティング組成物の適用に続いて、好適である場合、例えば周囲温度（４０℃未満）での乾燥が行われる。
【００４２】
必要に応じて前乾燥されたコーティングは、熱および／または輻射線での処理に供され、この間に銀コロイドが形成される。本発明に従って使用されるコーティング組成物のために、驚くべきことに、銀コロイドが、低温においてでさえ、銀化合物から形成されるということが見出された。処理は、熱処理または輻射線のいずれであってもよい。１つの好ましい実施形態において、熱および輻射線（ｒａｄｉａｔｉｏｎ）での組み合わせた処理が存在する。
【００４３】
銀コロイドの形成は、特に、２００℃未満、特に１３０℃未満、１００℃未満の温度で、そして８０℃未満ほどの低い温度でさえ、起こる。例えば、熱処理のみを用いると、銀コロイドは、５０〜１００℃、好ましくは６０〜８０℃または７０〜８０℃の範囲で形成される。銀コロイドはまた、照射のみによって、周囲温度で、光化学的に形成され得る。照射（ｉｒｒａｄｉａｔｉｏｎ）は、銀コロイドを形成させるために、化学線（ａｃｔｉｎｉｃ ｒａｄｉａｔｉｏｎ）、例えばＵＶまたはレーザー線あるいは電子ビームを使用して行われる。照射について、ＵＶ線を使用することが特に好ましい。
【００４４】
好ましくは、照射は、熱処理と同一の時間で行われる。この場合、照射、特にＵＶ照射は、５０〜１００℃、特に６０〜８０℃の温度で行われる。この組み合わせた処理は、例えば、２〜２０分間の間行われる。照射なしの対応の処理の場合、処理時間は、１．２〜２倍延長される。
【００４５】
生成されるコロイドは、例えば５〜５０ｎｍ、５〜３０ｎｍ、または５〜２０ｎｍ、そして特に１０〜２０ｎｍの直径を有して、比較的大きいことが特に重要であり、何故ならばこれらは非常に長期の活性を生じるからである。驚くべきことに、ＵＶ照射および熱処理によって、例えば１０〜５０ｎｍまたは１０〜３０ｎｍの直径を有する銀コロイドが、銀が銀ジアミン錯体の形態で組成物へ添加される場合であっても、特に迅速に形成される。ＵＶ照射無しでの熱処理は、より小さなＡｇコロイドを生成する（例えば、５〜２０ｎｍ）。銀コロイドは、適用されたコーティングにおいて、いわばインサイチュで形成され、好適である場合にはコーティングが硬化し始める際に最初の（更なる）縮合および架橋反応コーティングを伴う。
【００４６】
コーティング組成物中に使用される銀化合物の量は、銀コロイドの所望の濃度に依存する。
【００４７】
銀コロイドコーティングを与えるためのコーティング組成物の硬化は、３００℃未満、好ましくは２００℃以下、そして特に１３０℃以下の温度で生じ得る。硬化は、好ましくは、銀コロイドの形成のための熱処理を、即ち、例えば、１００℃未満または８０℃未満の温度で、例えば、５０〜１００℃または６０〜８０℃の温度で、単に続けることによって、行われる。硬化の持続期間は、数時間以上（例えば、２時間以上）であり得る。当然ながら、時間は、温度が上昇されると、短縮される。低温での銀コロイドの形成は、有利には、コーティングの迅速な硬化（これは、特に要求されなければ比較的高温で生じる）を防止することを可能にし、その結果、コロイドは形成するための時間を与えられる。更に、初期縮合プロセスおよび／または架橋反応が、コロイドを形成させるための熱処理の間と同じぐらい早く、コーティング中で生じ、銀コロイドの安定化に寄与する増加した粘度をもたらす。好適である場合、光化学硬化がまた可能である。
【００４８】
得られるコーティングは、有機的に修飾された無機マトリックスを含む：換言すれば、無機マトリックスフレームワーク（ｉｎｏｒｇａｎｉｃ ｍａｔｒｉｘ ｆｒａｍｅｗｏｒｋ）に加えて、互いとのまたはまたは有機化合物による架橋を受け得る有機側鎖基が存在し、あるいは他の有機成分が存在し得る。温度を増加させることによって、有機フラクションを減少させることが可能である。
【００４９】
次いで、本発明の方法によって、今のところ銀コロイドを含まないコーティング組成物を調製し、これらの組成物を使用して支持体（特に、プラスチック支持体）をコーティングし、そして熱および／または輻射線での処理によって、所望のサイズかつ数重量％の所望の濃度の銀コロイドを調製することが可能である。例えば、０．１〜４０重量％そして特に１〜１０重量％の銀コロイドが、完成したコーティング中に存在し得る。コーティングは低温で得られ得、その結果、温度−感受性支持体（例えば、温度−感受性プラスチック）でさえ、それを用いて、容易にコーティングされ得る。その上、コーティングは、非常に良好な弾性を示し、その結果、圧力下で容易に（可逆）変形を受ける可撓性支持体でさえ、コーティングされ得る。
【００５０】
本発明のコーティングされた物品は、特に液体媒体との接触において、長期間にわたってさえ、強力な殺菌効果を示す。これは、特に、溶液と接触する種々の支持体上に殺菌コーティングを、数ヶ月の活性を伴って、作製する。眼または鼻と接触する医薬バイアルにおけるこのようなコーティングの使用は、任意の細菌汚染を防止するということが見出された。
【００５１】
従って、本発明に従ってコーティングされた物品は、特に、消毒、保存、コスメティック、製薬、または医療目的の目的のために好適である。製薬または医薬分野からの物品（特に医薬品の容器）、あるいは人体と接触しそして微生物が存在しないことを要求される物品またはコンポーネントが、好ましい適用分野である。
【００５２】
以下の実施例は、本発明を限定せず、本発明を例示する。
【００５３】
実施例１
熱硬化での殺菌コーティング支持体の製造
ａ）銀錯体溶液の合成：
０．２８ｇの硝酸銀を、３０ｇのエタノール（９６％）に溶解させる。３０分の撹拌後、１３ｇのイソプロパノールおよび４ｇのアセトンを添加し、そして撹拌を１５分間継続する。錯体を形成させるために、１．７ｇのＮ−（２−アミノエチル−３−アミノプロピル）−トリメトキシシランを、激しく撹拌しながら徐々に滴下する。
【００５４】
ｂ）コーティング組成物の合成：
０．０３ｍｏｌの３−グリシジルオキシプロピルトリメトキシシラン（ＧＰＴＭＳ）（７．０９ｇ）を、２時間室温で、４．０５ｇの０．０１Ｎ硝酸を用いてプレ加水分解（ｐｒｅｈｙｄｒｏｌｙｓｅｄ）させる。
【００５５】
０．０７ｍｏｌのジヒドロ−３−［３−（トリエトキシシリル）プロピル］−２，５−フランジオン（ＧＦ２０）を初期チャージ（ｉｎｉｔｉａｌ ｃｈａｒｇｅ）として導入し、そして０．０７ｍｏｌの３−アミノプロピルトリメトキシシラン（ＡＰＴＭＳ）を、氷冷しそして激しく撹拌しながら、徐々に滴下する。次いで、混合物を、３３．９ｇのイソプロポキシエタノール（ＩＰＥ）で希釈し、そして３０分間室温で撹拌する。１８．９０ｇの０．０１Ｎ硝酸を添加し、そして混合物を１５分間室温で撹拌する。次いで、それを４３．３ｇのＩＰＥで希釈し、そして該ＧＰＴＭＳプレ加水分解物を撹拌によって混合する。
【００５６】
撹拌１５分後、ａ）において調製した銀錯体溶液２８．３８ｇを添加し、そして撹拌を１５分間室温で継続する。
【００５７】
ｃ）適用および処理：
支持体への適用は、例えば、ディッピング（ｄｉｐｐｉｎｇ）、フラッディング（ｆｌｏｏｄｉｎｇ）またはスピニング（ｓｐｉｎｎｉｎｇ）によって行われてもよい。コートは、ガラスにおいて１時間１３０℃で、そしてＰＥにおいて６時間８０℃で硬化させる。
【００５８】
実施例２
光化学的に生成された銀コロイドを有する殺菌コーティング支持体の製造
０．０３ｍｏｌの３−グリシジルオキシプロピルトリメトキシシラン（ＧＰＴＭＳ）を、２時間室温で、４．０５ｇの０．０１Ｎ硝酸を用いてプレ加水分解させる。
【００５９】
０．０７ｍｏｌのジヒドロ−３−［３−（トリエトキシシリル）プロピル］−２，５−フランジオン（ＧＦ２０）を初期チャージとして導入し、そして０．０７ｍｏｌの３−アミノプロピルトリメトキシシラン（ＡＰＴＭＳ）を、氷冷しそして激しく撹拌しながら、徐々に滴下する。次いで、混合物を、３３．９ｇのイソプロポキシエタノール（ＩＰＥ）で希釈し、そして３０分間室温で撹拌する。１８．９０ｇの０．０１Ｎ硝酸を添加し、そして混合物を１５分間室温で撹拌する。次いで、それを４３．３ｇのＩＰＥで希釈し、そして該ＧＰＴＭＳプレ加水分解物を撹拌によって混合する。
【００６０】
撹拌１５分後、実施例１ａ）において調製した銀錯体溶液２８．３８ｇを添加し、そして撹拌を１５分間室温で継続する。
【００６１】
支持体へのコーティング組成物の適用は、例えば、ディッピング（ｄｉｐｐｉｎｇ）、フラッディング（ｆｌｏｏｄｉｎｇ）またはスピニング（ｓｐｉｎｎｉｎｇ）によって行われてもよい。Ａｇコロイドを生成させるために、コーティングされた支持体を、半出力（ｈａｌｆ−ｐｏｗｅｒ）での両方のランプで、そして０．８ｍ／分の速度で、ＢｅｌｔｒｏｎからのＵＶ硬化ステーションにおいて３回曝す。ＵＶ暴露に続いて、ガラス上のコートを、１時間１３０℃で、そしてＰＥ上のそれらを６時間８０℃で硬化させる。
【００６２】
実施例３
光化学的に生成された銀コロイドを有する、水ベース系を含む殺菌コーティング支持体の製造
０．５ｍｏｌの３−グリシジルオキシプロピルトリエトキシシラン　ＧＰＴＥＳ（１３９．２１ｇ）を、５時間室温で、１．５ｍｏｌの０．１Ｎ塩酸（２７ｇ）を用いて加水分解させる。形成されたエタノールを、３５℃の浴温度、４０ｍｂａｒで、ロータリーエバポレータにおいて除去する。次いで、４６３．０ｇのＬｅｖａｓｉｌ２００Ｓ（シリカゾル）を、１６時間室温で撹拌しながら混合する。５ｍｏｌ％（ＧＰＴＥＳに基づく）のＮ−（２−アミノエチル−３−アミノプロピル）トリメトキシシラン（ＤＩＡＭＯ）（５．５６ｇ）を、激しく撹拌しながら徐々に滴下し、そして１時間撹拌しながら混合する。
【００６３】
実施例１ａ）において調製した銀錯体溶液３２６．７ｇ（０．０５ｍｏｌのＡｇ）を、該ゾルへ添加し、そして３０分間撹拌しながら混合する。次いで、銀含有ゾルを５μｌフィルターで濾過する。
【００６４】
支持体へのコーティング組成物の適用は、例えば、ディッピング（ｄｉｐｐｉｎｇ）、フラッディング（ｆｌｏｏｄｉｎｇ）またはスピニング（ｓｐｉｎｎｉｎｇ）によって行われてもよい。銀コロイドを生成させるために、コーティングされた支持体を、半出力（ｈａｌｆ−ｐｏｗｅｒ）での両方のランプで、そして３ｍ／分のベルト速度で、ＢｅｌｔｒｏｎからのＵＶ硬化ステーション（タイプ６０／ＩＩ）において３回曝す。暴露されたコート（例えば、スチールまたはアルミニウム上）を、４時間１３０℃で硬化させる。
【国際公開パンフレット】
2004512940.tif 000002
2004512940.tif 000003
2004512940.tif 000004
2004512940.tif 000005
2004512940.tif 000006
2004512940.tif 000007
2004512940.tif 000008
2004512940.tif 000009
2004512940.tif 000010
2004512940.tif 000011
2004512940.tif 000012
2004512940.tif 000013
2004512940.tif 000014
2004512940.tif 000015
2004512940.tif 000016
2004512940.tif 000017
2004512940.tif 000018
2004512940.tif 000019
2004512940.tif 000020
2004512940.tif 000021
2004512940.tif 000022
2004512940.tif 000023
2004512940.tif 000024
2004512940.tif 000025
2004512940.tif 000026
2004512940.tif 000027
【手続補正書】
【提出日】平成14年10月24日(2002.10.24)
【手続補正１】
【補正対象書類名】明細書
【補正対象項目名】特許請求の範囲
【補正方法】変更
【補正の内容】
【特許請求の範囲】
【請求項１】
殺菌コーティング物品（特に、容器）であって、該物品の少なくとも一部の上に、銀コロイドを含む有機的に修飾された無機マトリックスを含むコーティングが存在し、該コーティングが、ａ）少なくとも１つの非加水分解性置換基を有する少なくとも１つの加水分解性シランに基づく加水分解物または縮合物とｂ）銀錯体化合物とを含むコーティング組成物の該物品表面への適用、ならびに熱および／または輻射線での処理により、該銀コロイドコーティングを形成させることによって得られ得ることを特徴とする、殺菌コーティング物品。
【請求項２】
前記物品の少なくともコーティングされる部分が、プラスチック表面を有するか、またはプラスチックから構成されていることを特徴とする、請求項１に記載の殺菌コーティング物品。
【請求項３】
前記銀錯体化合物が、銀ジアミン錯体化合物であることを特徴とする、請求項１または２に記載の殺菌コーティング物品。
【請求項４】
前記銀錯体化合物が、２−アミノエチル−３−アミノプロピルトリメトキシシラン、２−アミノエチル−３−アミノプロピルトリエトキシシラン、アミノヘキシル−３−アミノプロピル−トリエトキシシランまたはアミノヘキシル−３−アミノプロピル−トリメトキシシランとの銀化合物であることを特徴とする、請求項３に記載の殺菌コーティング物品。
【請求項５】
前記コーティング組成物が、一般式（Ｉ）：
ＲａＳｉＸ（４−ａ）　　　（Ｉ）
［ここで、基Ｒは、同一であるかまたは異なり、そして非加水分解性基を示し、基Ｘは、同一であるかまたは異なり、そして加水分解性基またはヒドロキシル基を意味し、そしてａは値１、２または３を有する］
の１以上のシランに基づく加水分解物または縮合物であることを特徴とする、請求項１〜４の１項に記載の殺菌コーティング物品。
【請求項６】
前記コーティング組成物が、
ａ）少なくとも１つの非加水分解性置換基上に１以上のエポキシド基を有する少なくとも１つの加水分解性シラン、
ｂ）少なくとも１つの非加水分解性置換基上に１以上のアミノ基を有する少なくとも１つの加水分解性シラン、および
ｃ）少なくとも１つの非加水分解性置換基上に１以上の酸無水物基を有する少なくとも１つの加水分解性シラン、
に基づく加水分解物または縮合物を含むことを特徴とする、請求項１〜５の１項に記載の殺菌コーティング物品。
【請求項７】
有機的に修飾された無機マトリックスを含む銀コロイドコーティングを有する殺菌コーティング物品の製造方法であって、ここで、ａ）少なくとも１つの非加水分解性置換基を有する少なくとも１つの加水分解性シランに基づく加水分解物または縮合物とｂ）銀錯体化合物とを含むコーティング組成物を該物品表面の少なくとも一部へ適用し、そして熱および／または輻射線で処理して該銀コロイドコーティングを形成させる、方法。
【請求項８】
前記処理が、２００℃未満、特に１３０℃以下の温度で行われることを特徴とする、請求項７に記載の方法。
【請求項９】
前記銀コロイドが、ＵＶ照射および／または５０〜１００℃の温度での熱処理によって得られることを特徴とする、請求項７または８に記載の方法。
【請求項１０】
消毒、保存、コスメティック、製薬または医療目的のための、請求項１〜６の１項に記載の殺菌コーティング物品の使用。
【請求項１１】
固体または液体、特に製剤の貯蔵のための、請求項１０に記載の殺菌コーティング物品の使用。
【国際調査報告】
2004512940.tif 000028
2004512940.tif 000029
2004512940.tif 000030
2004512940.tif 000031
2004512940.tif 000032
2004512940.tif 000033